(57)【特許請求の範囲】
【請求項１】
掘削した地山に吹付けた吹付けコンクリートと、その上に施工する覆工コンクリートとの縁切りを行うアイソレーション層の構築方法であって、
前記吹付けコンクリートと覆工コンクリートとの間に、防水シートを介在させ、
前記防水シートと覆工コンクリートとの間に、超遅延剤を介在させることを特徴とするアイソレーション層の構築方法。
【請求項２】
前記超遅延剤をシート状物内に充填し、
前記覆工コンクリート打設後に、前記シート状物を破砕することによって、超遅延剤と覆工コンクリートとを混合することを特徴とする請求項１記載のアイソレーション層の構築方法。
【請求項３】
掘削した湧水の無い地山に吹付けた吹付けコンクリートと、その上に施工する覆工コンクリートとの縁切りを行うアイソレーション層の構築方法であって、
前記吹付けコンクリートの上に超遅延剤を吹付けることを特徴とするアイソレーション層の構築方法。
【発明の詳細な説明】
【０００１】
【発明の属する技術分野】
本発明は、ＮＡＴＭ工法等におけるアイソレーション（縁切り）層の構築方法に関するものである。
【０００２】
【従来の技術】
山岳トンネルで主に採用されているＮＡＴＭ工法においては、掘削した地山に吹付けコンクリート（一次覆工）を施工した後、移動式の型枠（セントル）を用いて覆工コンクリート（二次覆工）の打設を行っている。しかし、吹付けコンクリート面に直接覆工コンクリートを堕接すると、覆工コンクリートの硬化温度の降下やトンネル内の温度の低下あるいは、トンネル内の湿度の低下（乾燥）などによる覆工コンクリートの収縮ひずみが、吹付けコンクリート等によって外部拘束されるため、覆工コンクリートにひび割れが生じてしまう。
【０００３】
このひび割れを防止する対策としてもっとも効果的な方法は、吹付けコンクリートと覆工コンクリートとの縁切り（アイソレーション）である。縁切り（アイソレーション）方法としては、特開平０７−０９７９００号公報に示すような、吹付けコンクリートへの縁切り材の吹付けも試みられているが、一般的に多く施工されているのは吹付けコンクリート全面への防水シートの貼り付けである。
防水シートは、シートの厚さが厚いほど、吹付けコンクリートによる拘束度を減少させることができ、縁切り効果を大きくすることができる。また、防水効果も大きくすることができる。
【０００４】
【発明が解決しようとする課題】
しかし、防水シートは厚いと吹付けコンクリート表面の凹凸に追従することができず、防水シートの背面と吹付けコンクリート表面との間に空隙が生じてしまい、覆工コンクリートの巻き厚の不足の原因となる可能性がある。逆に防水シートが薄いと、吹付けコンクリートと覆工コンクリートとの間の縁切り効果を充分得ることができず、温度ひび割れあるいは乾燥ひび割れが発生し易くなる。また、湧水を持たない地山を掘削した場合等、防水シートを必要としない場合もある。
【０００５】
本発明の課題は、超遅延剤を用い、容易かつ確実に縁切りを行うことができるアイソレーション層の構築方法を提供することである。
【０００６】
【課題を解決するための手段】
以上の課題を解決すべく請求項１記載の発明は、掘削した地山に吹付けた吹付けコンクリート（５）と、その上に施工する覆工コンクリート（７）との縁切りを行うアイソレーション層（１１）の構築方法であって、例えば図１に示すように、前記吹付けコンクリートと覆工コンクリートとの間に、防水シート（２）を介在させ、
前記防水シートと覆工コンクリートとの間に、超遅延剤（３）を介在させることを特徴としている。
【０００７】
ここで、超遅延剤はコンクリートの硬化を遅らせるものであり、例えば、商品名「パリックＴ」エフ・ピー・ケー株式会社製、商品名「ポゾリス  Ｎｏ．８９」株式会社エヌエムビー製、及び、商品名「プラスチメント」日本シーカ株式会社製等が挙げられる。
【０００８】
請求項１記載の発明によれば、吹付けコンクリートと覆工コンクリートとの間に、防水シートを介在させることにより、地山からの湧水が、覆工コンクリートに浸透するのを防ぐことができる。また、防水シートと覆工コンクリートとの間に、コンクリートの硬化を遅らせる超遅延剤を介在させることにより、超遅延剤付近の覆工コンクリートに硬化不良面が形成される。この硬化不良面は柔軟性を示し、覆工コンクリートの収縮ひずみを吸収するので、吹付けコンクリートと覆工コンクリートとの縁切りを行うことができ、覆工コンクリートのひび割れを防止することができる。したがって、防水シートで吹付けコンクリートと覆工コンクリートとの縁切りを行う必要がないため、吹付けコンクリートの凹凸に追従し易い、厚さの薄い防水シートを用いることができる。
【０００９】
請求項２記載の発明は、請求項１記載のアイソレーション層の構築方法であって、例えば図１に示すように、前記超遅延剤をシート状物内（例えば超遅延剤入りシート４）に充填し、
前記覆工コンクリート打設後に、前記シート状物を破砕することによって、超遅延剤と覆工コンクリートとを混合することを特徴としている。
【００１０】
請求項２記載の発明によれば、超遅延剤をシート状物に充填したことにより、超遅延剤の施工を行い易くすることができる。また、覆工コンクリート施工後にシート状物を破砕することにより、覆工コンクリートの施工が行い易くすることができると共に、超遅延剤と覆工コンクリートとを確実に混合することができる。
【００１１】
請求項３記載の発明は、例えば図２に示すように、掘削した湧水の無い地山に吹付けた吹付けコンクリート（５）と、その上に施工する覆工コンクリート（７）との縁切りを行うアイソレーション層（１１）の構築方法であって、
前記吹付けコンクリートの上に超遅延剤（９）を吹付けることを特徴としている。
【００１２】
請求項３記載の発明によれば、湧水の無い地山に吹付けた吹付けコンクリート上に超遅延剤を吹付けることにより、吹付けコンクリートとその後に施工した覆工コンクリートとの界面に硬直不良面が形成される。この硬化不良面がコンクリートの収縮ひずみを吸収するので、吹付けコンクリートと覆工コンクリートとの縁切りが行われ、覆工コンクリートのひび割れを防止することができる。
【００１３】
【発明の実施の形態】
以下、図を参照して本発明の実施の形態を詳細に説明する。
【００１４】
＜第一の実施の形態例＞
一般的な湧水を有する地山にトンネル等を構築する場合のアイソレーション層の構築方法を説明する。
【００１５】
まず、本実施の形態例においてアイソレーション層の構築に用いるアイソレーションシートの構造を説明する。
アイソレーションシート１は、図１に示すように、２重構造になっており、水を通さない防水性の防水シート２と、超遅延剤３を充填した超遅延剤入りシート４から構成されている。ここで防水シート２は、吹付けコンクリート５に追従し易いよう、従来の防水シートに比べ薄いものである。
超遅延剤入りシート４は、温度変化または通電されること等により溶解するようになっており、溶解によって内部に充填した超遅延剤３が流出するしくみになっている。超遅延剤３はコンクリートの硬化を遅らせるものであり、例えば、商品名「パリックＴ」エフ・ピー・ケー株式会社製、商品名「ポゾリス  Ｎｏ．８９」株式会社エヌエムビー製、及び、商品名「プラスチメント」日本シーカ株式会社製等が挙げられる。
【００１６】
次に、本実施の形態例におけるアイソレーション層の構築方法を説明する。
まず、トンネル等を構築する部分の地山の掘削を行う。地山の掘削は、ダイナマイト等による破砕や機械等による掘削によって行う。
掘削後、直ちに一次覆工（コンクリート５の吹付け）を行い、掘削した地山が崩れるのを防止する。そして、複数本のロックボルト（図示省略）をトンネルの内側からトンネルの周方向に向かって、任意の位置に打設する。
【００１７】
ロックボルト打設完了後、吹付けコンクリート５の表面に、水が浸透可能な不織布（浸透材）６を、吹付けコンクリート５に密着するように貼り付ける。そして、この不織布６上に、アイソレーションシート１を、防水シート２が不織布６側になるように貼り付ける。この時も、アイソレーションシート１を吹付けコンクリート５表面の凹凸に追従するように貼り付けを行う。
【００１８】
次に、このアイソレーションシート１の表面に、移動式の型枠（図示省略）を用いて覆工コンクリート７の打設（二次覆工）を行う。そして、この覆工コンクリート７が硬化する前に、アイソレーションシート１の超遅延剤入りシート４に通電あるいは温度変化を与え、超遅延剤入りシート４を溶解させて超遅延剤３を流出させる。
流出した超遅延剤３は、接触した覆工コンクリート７の硬化を遅らせ、硬化不良面８を形成する。この硬化不良面８がアイソレーション層１１となる。
【００１９】
このように、上記実施の形態のアイソレーション層の構築方法によれば、超遅延剤入りシート４を破砕して超遅延剤３を流出させることにより、超遅延剤３と覆工コンクリート７は確実に混合され、覆工コンクリート７に硬化不良面８を形成する。この硬化不良面８は柔軟性を示すので、覆工コンクリート７の硬化による収縮ひずみを吸収する。従って、従来のように防水シート２で吹付けコンクリート５と覆工コンクリート７とのアイソレーション（縁切り）を行う必要がないので、防水シート２を薄く形成することが可能になる。これにより、防水シート２は吹付けコンクリート５の凹凸に追従できるようになり、吹付けコンクリート５と防水シート２との間に空隙が生じないので、覆工コンクリート７の巻き厚不足を防止することができる。
【００２０】
また、超遅延剤３を超遅延剤入りシート４に充填したことにより、超遅延剤３及び覆工コンクリート７の施工を行い易くすることができる。
吹き付けコンクリート５の表面に水が浸透可能な不織布６を設け、さらにその表面に防水シート２を設けたことにより、地山からの湧水が覆工コンクリート７に浸透していくのを防止できると共に、吹付けコンクリート５と防水シート２との間に湧水が溜まるのを防止でき、防水シート２が剥離してしまうのを防止することができる。
【００２１】
＜第二の実施の形態例＞
次に湧水を持たない地山にトンネル等を構築する場合のアイソレーション層の構築方法を説明する。
【００２２】
まず、地山を掘削を行う。地山の掘削は湧水を持つ地山の掘削と同様であり、掘削後、第一の実施の形態例と同様に、地山の表面に吹付けコンクリート層５を形成し、ロックボルト（図示省略）を打設する。
【００２３】
次に、図２に示すように、この吹付けコンクリート層５の表面にコンクリートの硬化を大幅に遅らせる超遅延剤９を吹付ける。ここで超遅延剤９は、第一の実施の形態例と同一のもので良く、例えば、商品名「パリックＴ」エフ・ピー・ケー株式会社製、商品名「ポゾリス  Ｎｏ．８９」株式会社エヌエムビー製、及び、商品名「プラスチメント」日本シーカ株式会社製等が挙げられる。そして、この超遅延剤９を塗布した吹付けコンクリート層５上に、覆工コンクリート７を打設する。覆工コンクリート７の打設方法は、第一の実施の形態例と同様である。この超遅延剤９により、吹付けコンクリート層５と覆工コンクリート７との間には、コンクリートが硬化していない硬化不良面１０が形成され、この硬化不良面１０がアイソレーション層１１となる。
【００２４】
このように、上記実施の形態のアイソレーション層の構築方法によれば、超遅延剤９上に覆工コンクリート７を施工することにより、覆工コンクリート７の超遅延剤９に接している部分が硬化しにくくなり、硬化不良面１０が形成される。この硬化不良面１０は柔軟であるため、通常通り硬化していく覆工コンクリート７の収縮ひずみを吸収するアイソレーション層１１となる。従って覆工コンクリート７のひび割れを防止することができる。
【００２５】
なお、以上の実施の形態例においては、防水シートと超遅延剤入りシートとを一枚のシートとしたが、本発明はこれに限定されるものではなく、防水シートと超遅延剤入りシートとを別々に施工するようにしてもよいし、不織布、防水シート及び超遅延剤入りシートを一枚のシートとして施工するようにしても良い。
また、浸透材として不織布を用いたが、地山からの湧水が浸透可能であれば織布であっても良い。
【００２６】
超遅延剤入りシートの溶解方法等も任意であり、その他、具体的な細部構造等についても適宜に変更可能であることは勿論である。
【００２７】
【発明の効果】
請求項１記載の発明によれば、吹付けコンクリートと覆工コンクリートとの間に、防水シートを介在し、この防水シートと覆工コンクリートとの間に超遅延剤を介在させることにより、地山からの湧水を覆工コンクリートに浸透するのを防ぐことができると共に、覆工コンクリートに柔軟性を示す硬化不良面を形成することができる。従って、この硬化不良面で覆工コンクリートの収縮ひずみを吸収することができ、吹付けコンクリートと覆工コンクリートとの縁切りを行うことができるので、防水シートを吹付けコンクリートの凹凸に追従しやすい薄いものとすることができる。
【００２８】
請求項２記載の発明によれば、超遅延剤をシート状物に充填し、覆工コンクリート施工後にシート状物を破砕して超遅延剤を流出させることにより、超遅延剤の施工及び覆工コンクリートの施工を行い易くすることができると共に、超遅延剤と覆工コンクリートとを確実に混合することができる。
【００２９】
請求項３記載の発明によれば、吹付けコンクリートと覆工コンクリートとの間に超遅延剤を吹付けておくことにより、超遅延剤と接した覆工コンクリートに硬化しない硬直不良面が形成される。硬直不良面は柔軟性を示すので、硬直不良面以外の覆工コンクリートの硬化による収縮ひずみを吸収し、覆工コンクリートにひび割れが生じるのを防止することができる。
【図面の簡単な説明】
【図１】本発明を適用した一例として、湧水を有する地山に構築するアイソレーション層の構造を示す概略断面図である。
【図２】吹付けコンクリート上に超遅延剤を吹付けた場合のアイソレーション層の構造を示す概略断面図である
【符号の説明】
２   防水シート
３   超遅延剤
４   超遅延剤入りシート
５   吹付けコンクリート
６   不織布
７   覆工コンクリート
９   超遅延剤
１１ アイソレーション層
【図１】
0004359383.tif 000002
【図２】
0004359383.tif 000003